ТОЛСТОСТЕННАЯ СТАЛЬНАЯ ТРУБА ДЛЯ НЕФТЯНЫХ СКВАЖИН И СПОСОБ ЕЕ ПРОИЗВОДСТВА

1. Толстостенная стальная труба для нефтяной скважины, отличающаяся тем, что она имеет толщину стенки 40 мм или больше, а также тем, что она имеет следующий химический состав:
C: от 0,40 до 0,65 мас.%,
Si: от 0,05 до 0,50 мас.%,
Mn: от 0,10 до 1,0 мас.%,
P: 0,020 мас.% или меньше,
S: 0,0020 мас.% или меньше,
растворенный Al: от 0,005 до 0,10 мас.%,
Cr: больше, чем 0,40 мас.%, и до 2,0 мас.%,
Мо: больше, чем 1,15 мас.%, и до 5,0 мас.%,
Cu: 0,50 мас.% или меньше,
Ni: 0,50 мас.% или меньше,
N: 0,007 мас.% или меньше,
O: 0,005 мас.% или меньше,
V: от 0 до 0,25 мас.%,
Nb: от 0 до 0,10 мас.%,
Ti: от 0 до 0,05 мас.%,
Zr: от 0 до 0,10 мас.%,
W: от 0 до 1,5 мас.%,
B: от 0 до 0,005 мас.%,
Ca: от 0 до 0,003 мас.%,
Mg: от 0 до 0,003 мас.% и
редкоземельный металл: от 0 до 0,003 мас.%, с остатком из Fe и примесей, в которой:
2
количество карбида, который имеет диаметр эквивалентной окружности 100 нм или больше и содержит 20 мас.% или больше Мо, равно 2 или меньше на 100 мкм, и в которой:
толстостенная стальная труба для нефтяных скважин имеет предел пластической деформации 827 МПа или больше, и разность между максимальным значением и минимальным значением предела пластической деформации в направлении толщины стенки 45 МПа или меньше.
2. Способ производства толстостенной стальной трубы для нефтяных скважин, отличающийся тем, что он содержит следующие стадии:
производство стальной трубы, имеющей химический состав по п. 1,
подвергание этой стальной трубы закалке однократно или многократно, причем температура по меньшей мере одной закалки составляет от 925 до 1100°C, и
подвергание этой стальной трубы отпуску после закалки.